(57)【要約】【課題】優れた耐トラッキング性、耐熱性、耐熱水性及び難燃性を併せ持ち、かつＳＰＳが本来有する良好な成形性、耐薬品性、機械的強度を有する難燃性スチレン系樹脂組成物及びその成形体を提供する。【解決手段】（Ａ）主としてシンジオタクチック構造を有するスチレン系重合体７０〜９９質量％及び（Ｂ）スチレン系エラストマー３０〜１質量％からなるスチレン系重合体混合物１００質量部に対して、（Ｃ）酸化マグネシウム、アルミナ１水和物及びタルクから選択される少なくとも１種５〜４０質量部、（Ｄ）難燃剤５〜３０質量部、（Ｅ）難燃助剤１〜１０質量部並びに（Ｆ）繊維強化材２０〜２００質量部を含む難燃性スチレン系樹脂組成物である。【選択図】なし【特許請求の範囲】
【請求項１】
（Ａ）主としてシンジオタクチック構造を有するスチレン系重合体７０〜９９質量％及び（Ｂ）スチレン系エラストマー３０〜１質量％からなるスチレン系重合体混合物１００質量部に対して、（Ｃ）酸化マグネシウム、アルミナ１水和物及びタルクから選択される少なくとも１種５〜４０質量部、（Ｄ）難燃剤５〜３０質量部、（Ｅ）難燃助剤１〜１０質量部並びに（Ｆ）繊維強化材２０〜２００質量部を含むことを特徴とする難燃性スチレン系樹脂組成物。
【請求項２】
（Ｂ）成分のスチレン系エラストマーが、スチレン−イソプレン−スチレンブロック共重合体、スチレン−ブタジエン−スチレンブロック共重合体、スチレン−エチレン−プロピレンブロック共重合体、スチレン−エチレン−ブチレン−スチレンブロック共重合体、スチレン−エチレン−プロピレン−スチレンブロック共重合体及びスチレン−エチレン−エチレン−プロピレン−スチレン共重合体から選択される少なくとも１種である請求項１に記載の難燃性スチレン系樹脂組成物。
【請求項３】
（Ｄ）成分の難燃剤が臭素系難燃剤である請求項１又は２に記載の難燃性スチレン系樹脂組成物。
【請求項４】
（Ｅ）成分の難燃助剤がアンチモン系難燃助剤である請求項１〜３のいずれかに記載の難燃性スチレン系樹脂組成物。
【請求項５】
（Ｆ）成分の繊維強化材がガラス繊維である請求項１〜４のいずれかに記載の難燃性スチレン系樹脂組成物。
【請求項６】
請求項１〜５のいずれかに記載の難燃性スチレン系樹脂組成物を成形してなる成形体。
【発明の詳細な説明】
【技術分野】
【０００１】
本発明は難燃性樹脂組成物及びその成形体に関し、さらに詳しくは、耐トラッキング性が要求される電気・電子部品及び自動車電装部品等、例えば、トランス・コイルパワーモジュール（含むデバイス）、モータ部品、照明器具、ソケット、コイル、端子台、インシュレータ、プラグ、スイッチ、リレー、センサー、トランス及びプリント基板の製造に好適な難燃性樹脂組成物及びその成形体に関する。
【背景技術】
【０００２】
主としてシンジオタクチック構造を有するスチレン系重合体（以下、「ＳＰＳ」と称することがある）は優れた耐薬品性、耐熱性、電気特性、吸水寸法安定性を有しており、エンジニアリングプラスチックとして種々の工業部品に用いられている。
ＳＰＳを電気・電子部品や自動車電装部品の用途に供する場合、繊維状補強材による強化や臭素化難燃剤・アンチモン系難燃助剤による難燃化を行うことにより、製品の強度や火災に対する安全性を高めている。近年、電気・電子部品においては、軽薄短小化、高性能化、高密度化が進み、電気絶縁性の尺度の一つである耐トラッキング性に対する安全性の向上が求められている。ＳＰＳは優れた耐トラッキング性を有するが、繊維状補強材や臭素化難燃剤・アンチモン系難燃助剤を添加することにより、成形体の耐トラッキング性が著しく低下するという問題がある。この問題を解決するために、水酸化マグネシウム及びハイドロタルサイト系化合物から選ばれる少なくとも１種を添加することにより、成形体の耐トラッキング性を改善することが提案されている（特許文献１参照）。
しかしながら、水酸化マグネシウムやハイドロタルサイト系化合物のように分子内に水を含有する化合物（熱分解により水を放出する化合物）は、３５０℃以下と比較的低温度で熱分解し水を放出する。このため、これら化合物を耐トラッキング性改善の目的で使用すると、特にＳＰＳのようなエンジニアリングプラスチックを含む樹脂組成物の溶融成形時、該化合物から水分が放出され、耐熱性や耐熱水性に悪影響を与え問題があることが分かった。これら耐熱性や耐熱水性は、特に自動車の電装部品分野において、部品の小型化、軽量化の流れに伴い、耐トラッキング性と共に特に求められている性質である。
【先行技術文献】
【特許文献】
【０００３】
【特許文献１】特開２００５−１３２９６７号公報
【発明の概要】
【発明が解決しようとする課題】
【０００４】
本発明は、上記事情に鑑みなされたもので、優れた耐トラッキング性、耐熱性、耐熱水性及び難燃性を併せ持ち、かつＳＰＳが本来有する良好な成形性、耐薬品性、機械的強度を有する難燃性スチレン系樹脂組成物及びその成形体を提供することを目的とするものである。
【課題を解決するための手段】
【０００５】
本発明者らは、上記課題を解決するために鋭意研究を重ねた結果、ＳＰＳに特定の成分を特定量配合したスチレン系樹脂組成物により上記目的が達成されることを見出した。本発明はかかる知見に基づいて完成したものである。
すなわち、本発明は、下記（１）〜（６）に関する。
（１）（Ａ）主としてシンジオタクチック構造を有するスチレン系重合体７０〜９９質量％及び（Ｂ）スチレン系エラストマー３０〜１質量％からなるスチレン系重合体混合物１００質量部に対して、（Ｃ）酸化マグネシウム、アルミナ１水和物及びタルクから選択される少なくとも１種５〜４０質量部、（Ｄ）難燃剤５〜３０質量部、（Ｅ）難燃助剤１〜１０質量部並びに（Ｆ）繊維強化材２０〜２００質量部を含むことを特徴とする難燃性スチレン系樹脂組成物。
（２）（Ｂ）成分のスチレン系エラストマーが、スチレン−イソプレン−スチレンブロック共重合体、スチレン−ブタジエン−スチレンブロック共重合体、スチレン−エチレン−プロピレンブロック共重合体、スチレン−エチレン−ブチレン−スチレンブロック共重合体、スチレン−エチレン−プロピレン−スチレンブロック共重合体及びスチレン−エチレン−エチレン−プロピレン−スチレン共重合体から選択される少なくとも１種である上記（１）に記載の難燃性スチレン系樹脂組成物。
（３）（Ｄ）成分の難燃剤が臭素系難燃剤である上記（１）又は（２）に記載の難燃性スチレン系樹脂組成物。
（４）（Ｅ）成分の難燃助剤がアンチモン系難燃助剤である上記（１）〜（３）のいずれかに記載の難燃性スチレン系樹脂組成物。
（５）（Ｆ）成分の繊維強化材がガラス繊維である上記（１）〜（４）のいずれかに記載の難燃性スチレン系樹脂組成物。
（６）上記（１）〜（５）のいずれかに記載の難燃性スチレン系樹脂組成物を成形してなる成形体。
【発明の効果】
【０００６】
本発明によれば、優れた耐トラッキング性、耐熱性、耐熱水性及び難燃性を併せ持ち、かつＳＰＳが本来有する良好な成形性、耐薬品性、機械的強度を有する難燃性スチレン系樹脂組成物及びその成形体を得ることができる。
【発明を実施するための形態】
【０００７】
本発明の難燃性樹脂組成物においては、（Ａ）成分として、主としてシンジオタクチック構造を有するスチレン系重合体を用いる。シンジオタクチック構造を有するスチレン系重合体におけるシンジオタクチック構造とは、立体化学構造がシンジオタクチック構造、即ち炭素−炭素結合から形成される主鎖に対して側鎖であるフェニル基が交互に反対方向に位置する立体構造を有するものであり、そのタクティシティーは同位体炭素による核磁気共鳴法（13Ｃ−ＮＭＲ法）により定量される。13Ｃ−ＮＭＲ法により測定されるタクティシティーは、連続する複数個の構成単位の存在割合、例えば２個の場合はダイアッド、３個の場合はトリアッド、５個の場合はペンタッドによって示すことができるが、本発明に言う主としてシンジオタクチック構造を有するスチレン系重合体とは、通常はラセミダイアッドで７５％以上、好ましくは８５％以上、若しくはラセミペンタッドで３０％以上、好ましくは５０％以上のシンジオタクティシティーを有するポリスチレン、ポリ（アルキルスチレン）、ポリ（ハロゲン化スチレン）、ポリ（ハロゲン化アルキルスチレン）、ポリ（アルコキシスチレン）、ポリ（ビニル安息香酸エステル）、これらの水素化重合体及びこれらの混合物、あるいはこれらを主成分とする共重合体を指称する。なお、ここでポリ（アルキルスチレン）としては、ポリ（メチルスチレン）、ポリ（エチルスチレン）、ポリ（イソピルスチレン）、ポリ（ｔ−ブチルスチレン）、ポリ（フェニルスチレン）、ポリ（ビニルナフタレン）、ポリ（ビニルスチレン）などがあり、ポリ（ハロゲン化スチレン）としては、ポリ（クロロスチレン）、ポリ（ブロモスチレン）、ポリ（フルオロスチレン）などがある。また、ポリ（ハロゲン化アルキルスチレン）としては、ポリ（クロロメチルスチレン）など、またポリ（アルコキシスチレン）としては、ポリ（メトキシスチレン）、ポリ（エトキシスチレン）などがある。
【０００８】
なお、これらのうち特に好ましいスチレン系重合体としては、ポリスチレン、ポリ（ｐ−メチルスチレン）、ポリ（ｍ−メチルスチレン）、ポリ（ｐ−ｔ−ブチルスチレン）、ポリ（ｐ−クロロスチレン）、ポリ（ｍ−クロロスチレン）、ポリ（ｐ−フルオロスチレン）、水素化ポリスチレン及びこれらの構造単位を含む共重合体が挙げられる。
このようなＳＰＳは、例えば、不活性炭化水素溶媒中又は溶媒の不存在下に、チタン化合物及び水とトリアルキルアルミニウムの縮合生成物を触媒として、スチレン系単量体（上記スチレン系重合体に対応する単量体）を重合することにより製造することができる（特開昭６２―１８７７０８号公報）。また、ポリ（ハロゲン化アルキルスチレン）については特開平１−４６９１２号公報、これらの水素化重合体は特開平１−１７８５０５号公報記載の方法などにより得ることができる。
これらのＳＰＳは一種のみを単独で又は二種以上を組み合わせて用いることができる。
【０００９】
本発明の難燃性樹脂組成物においては、（Ｂ）成分としてスチレン系エラストマーを用いる。（Ｂ）成分として使用されるスチレン系エラストマーは、ポリスチレン相をハードセグメントとして有する公知のスチレン系エラストマーが使用できるものであり、主にＳＰＳの靭性を改善する目的で使用されるものである。
好ましい（Ｂ）成分のスチレン系エラストマーとしては、スチレン−イソプレン−スチレンブロック共重合体（SIS）、スチレン−ブタジエン−スチレンブロック共重合体（SBS）、スチレン−エチレン−プロピレンブロック共重合体（SEP）、スチレン−エチレン−ブチレン−スチレンブロック共重合体（SEBS）、スチレン−エチレン−プロピレン−スチレンブロック共重合体（SEPS）及びスチレン−エチレン−エチレン−プロピレン−スチレン共重合体（SEEPS）が挙げられる。これらのスチレン系エラストマーは一種のみを単独で又は二種以上を組み合わせて用いることができる。
【００１０】
本発明の難燃性樹脂組成物においては、（Ｃ）成分として酸化マグネシウム、アルミナ１水和物及びタルクから選択される少なくとも１種を用いる。この（Ｃ）成分は、主に、耐トラッキング性を改善する目的で使用するものである。（Ｃ）成分として使用する酸化マグネシウムは、その化合物内に結晶水のごとく水分を含有しないものであり、本発明の難燃性樹脂組成物を溶融成形する際に、水分が放出される恐れがない。また、（Ｃ）成分として使用するアルミナ１水和物は、化学式としてＡｌ2Ｏ3・Ｈ2Ｏで示され、その化合物内に１結晶水を有するものであり、その脱水温度は５００℃近くであって熱分解性に優れるものである。そして、（Ｃ）成分として使用するタルクは水酸化マグネシウムとケイ酸塩からなる鉱物であって、粘土鉱物の１種である。その組成式は、Ｍｇ3Ｓｉ4Ｏ10（ＯＨ）2で示され、その脱水温度は８００〜１０００℃と高く、極めて熱分解性に優れるものである。
本発明では、ＳＰＳを含む難燃性樹脂組成物において、耐トラッキング性を改善し、かつ溶融成形時に水分が放出されることに起因して耐熱性や耐熱水性の悪影響を与える恐れのない酸化マグネシウム、アルミナ１水和物及びタルクから選択される少なくとも１種を（Ｃ）成分として使用するものである。これら（Ｃ）成分の中でも酸化マグネシウムを使用すると耐熱水性がより優れるので好ましい。
【００１１】
本発明の難燃性樹脂組成物においては、（Ｄ）成分として難燃剤を使用するものである。（Ｄ）成分の難燃剤は、臭素系難燃剤、リン系難燃剤、塩素系難燃剤等が挙げられる。臭素系難燃剤としては、臭素化ポリスチレン、臭素化ポリアクリレート、臭素化ポリフェニレンエーテル、臭素化ビスフェノールＡ型エポキシ樹脂、臭素化ビスフェノールＡ型エポキシ樹脂の分子鎖末端のグリシジル基の一部又は全部を封止した変性物、臭素化ビスフェノールＡを原料として合成したポリカーボネートオリゴマー、臭素化ジフタルイミド化合物、臭素化ビフェニルエーテル、及び１，２−ジ（ペンタブロモフェニル）エタン等の臭素化ジフェニルアルカン等の化合物が挙げられる。これらの中でもポリトリブロモスチレン等の臭素化ポリスチレン、ポリ（ジブロモフェニレンオキシド）、デカブロモジフェニルエーテル、ビス（トリブロモフェノキシ）エタン、１，２−ジ（ペンタブロモフェニル）エタン、エチレン−ビス−（テトラブロモフタルイミド）、テトラブロモビスフェノールＡ、臭素化ポリカーボネートオリゴマーがより優れた難燃性の観点から好ましく、また、成形体における耐トラッキング性の低下を小さくする観点から、ポリトリブロモスチレン等の臭素化ポリスチレンや１，２−ジ（ペンタブロモフェニル）エタンが好ましい。従って、難燃性及び耐トラッキング性の観点から共に優れている臭素化ポリスチレン又は１，２−ジ（ペンタブロモフェニル）エタンを使用することが特に好ましい。ここで、臭素化ポリスチレンは、ポリスチレンのベンゼン環の水素原子（１〜５個）が臭素原子で置換されたものであり、臭素化スチレンの重合又はポリスチレンの置換によって得られる。臭素化ポリスチレンは、重量平均分子量が５，０００〜２０，０００のものが好ましい。臭素化ポリスチレンには、スチレン、α−メチルスチレン等の他のビニル化合物が共重合されていてもよい。
リン系難燃剤としては、例えばリン酸アンモニウム、トリクレジルホスフェート、トリエチルホスフェート、酸性リン酸エステル、トリフェニルホスフェンオキシドなどが挙げられる。また、塩素系難燃剤としては、ペンタクロロペンタシクロデカン、ヘキサクロロベンゼン、ペンタクロロトルエン、テトラクロロビスフェノールＡ、ポリクロロスチレン等が挙げられる。
上記の臭素系難燃剤、リン系難燃剤及び塩素系難燃剤の中でも、臭素系難燃剤を用いることが好ましい。また、これら難燃剤は一種を単独で又は二種以上を組み合わせて用いることができる。
【００１２】
本発明の難燃性樹脂組成物においては、（Ｅ）成分として難燃助剤を使用するものである。（Ｅ）成分の難燃助剤としては、特に制限はなく、従来ポリスチレン系樹脂の難燃助剤として慣用されているものの中から、任意のものを選択して用いることができる。この難燃助剤としては、例えば、三酸化アンチモン、五酸化アンチモンなどの酸化アンチモン、アンチモン酸ナトリウムなどのアンチモン酸のアルカリ金属塩、アンチモン酸のアルカリ土類金属塩、金属アンチモン、三塩化アンチモン、五塩化アンチモン、三硫化アンチモン、五硫化アンチモンなどのアンチモン系難燃助剤、さらにはホウ酸亜鉛、メタホウ酸バリウム、酸化ジルコニウム、酸化鉄、酸化亜鉛などが挙げられる。これらの中で、性能及び経済性の点から、酸化アンチモン、アンチモン酸のアルカリ金属塩、アンチモン酸のアルカリ土類金属塩等のアンチモン系難燃助剤が好適である。特にこれらのアンチモン系難燃助剤の中でも、三酸化アンチモン及びアンチモン酸ナトリウムが好適である。難燃助剤を用いる場合の平均粒径は、通常０．０１〜１０μｍ程度、好ましくは０．０２〜５μｍである。平均粒径が０．０１μｍ以上であると取り扱いが容易であり、また、１０μｍ以下であると難燃性が低下することがない。この（Ｅ）成分の難燃助剤は一種用いてもよく、二種以上を組み合わせて用いてもよい。
【００１３】
本発明の難燃性樹脂組成物においては、（Ｆ）成分として繊維強化材を使用するものである。（Ｆ）成分の繊維状強化材としては、ガラス繊維、炭素繊維、ウィスカー、セラミック繊維、金属繊維などが挙げられる。具体的に、ウィスカーとしてはホウ素、アルミナ、シリカ、炭化ケイ素など、セラミック繊維としてはセッコウ、チタン酸カリウム、硫酸マグネシウム、酸化マグネシウムなど、金属繊維としては銅、アルミニウム、鋼等がある。本発明においてはガラス繊維が好ましい。ここで、繊維状強化材の形状としてはクロス状、マット状、集束切断状、短繊維、フィラメント状のものなどがある。集束切断状の場合、長さが０．０５〜５０ｍｍ、繊維径が５〜２０μｍのものが好ましい。また、クロス状、マット状の場合、長さが１ｍｍ以上、好ましくは５ｍｍ以上が好ましい。
また、表面処理した繊維状強化材も用いることができ、通常表面処理に用いられるカップリング剤、例えばシラン系カップリング剤、チタン系カップリング剤などを用いて上記繊維状強化材を表面処理したものが挙げられる。このシラン系カップリング剤の具体例としては、トリエトキシシラン、ビニルトリス（β−メトキシエトキシ）シラン、γ−メタクリロキシプロピルトリメトキシシラン、γ−グリシドキシプロピルトリメトキシシラン、β−（３，４−エポキシシクロヘキシル）エチルトリメトキシシラン、Ｎ−β−（アミノエチル）−γ−アミノプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシラン、γ−アミノプロピルトリメトキシシラン、γ−アミノプロピル−トリス（２−メトキシ−エトキシ）シラン、Ｎ−メチル−γ−アミノプロピルトリメトキシシラン、Ｎ−ビニルベンジル−γ−アミノプロピルトリエトキシシラン、トリアミノプロピルトリメトキシシラン、３−ウレイドプロピルトリメトキシシラン、３−（４，５−ジヒドロイミダゾリル）プロピルトリエトキシシラン、ヘキサメチルジシラザン、Ｎ，Ｎ−ビス（トリメチルシリル）ウレアなどが挙げられる。これらの中で好ましいのは、γ−アミノプロピルトリメトキシシラン、Ｎ−β−（アミノエチル）−γ−アミノプロピルトリメトキシシラン、γ−グリシドキシプロピルトリメトキシシラン、β−（３，４−エポキシシクロヘキシル）エチルトリメトキシシランなどのアミノシラン、エポキシシランである。
【００１４】
また、チタン系カップリング剤の具体例としては、イソプロピルトリイソステアロイルチタネート、イソプロピルトリドデシルベンゼンスルホニルチタネート、イソプロピルトリス（ジオクチルパイロホスフェート）チタネート、テトライソプロピルビス（ジオクチルホスファイト）チタネート、テトラオクチルビス（ジトリデシルホスファイト）チタネート、テトラ（１，１−ジアリルオキシメチル−１−ブチル）ビス（ジトリデシル）ホスファイトチタネート、ビス（ジオクチルパイロホスフェート）オキシアセテートチタネート、ビス（ジオクチルパイロホスフェート）エチレンチタネート、イソプロピルトリオクタノイルチタネート、イソプロピルジメタクリルイソステアロイルチタネート、イソプロピルイソステアロイルジアクリルチタネート、イソプロピルトリ（ジオクチルホスフェート）チタネート、イソプロピルトリクミルフェニルチタネート、イソプロピルトリ（Ｎ−アミドエチル，アミノエチル）チタネート、ジクミルフェニルオキシアセテートチタネート、ジイソステアロイルエチレンチタネートなどがあげられる。これらの中で好ましいのは、イソプロピルトリ（Ｎ−アミドエチル，アミノエチル）チタネートである。
【００１５】
このようなカップリング剤を用いて前記繊維状強化材の表面処理を行うには、通常の公知の方法によればよく、特に制限はない。例えば、上記カップリング剤の有機溶媒溶液あるいは懸濁液をいわゆるサイジング剤として繊維状強化材に塗布するサイジング処理法、あるいはヘンシェルミキサー、スーパーミキサー、レーディゲミキサー、Ｖ型ブレンダ−などを用いての乾式混合法、スプレー法、インテグラルブレンド法、ドライコンセントレート法など、繊維状強化材の形状により適宜な方法にて行うことができるが、サイジング処理法、乾式混合法、スプレー法により行うことが望ましい。また、上記のカップリング剤とともにガラス用フィルム形成性物質を併用することができる。このフィルム形成性物質には、特に制限はなく、例えばポリエステル系、ウレタン系、エポキシ系、アクリル系、酢酸ビニル系、ポリエーテル系などの重合体が挙げられる。本発明において、（Ｆ）成分の繊維状強化材は一種を単独で又は二種以上を組み合わせて用いることができる。
【００１６】
［（Ａ）、（Ｂ）、（Ｃ）、（Ｄ）、（Ｅ）及び（Ｆ）成分の配合割合について］
本発明では、まず、（Ａ）成分のＳＰＳと（Ｂ）成分のスチレン系エラストマーとの割合は、その合計量に基づいて（Ａ）成分は、７０〜９９質量％、好ましくは８０〜９５質量％であり、（Ｂ）成分は、３０〜１質量％、好ましくは２０〜５質量％である。（Ａ）成分が７０質量％未満であると、耐トラッキング性及び耐熱性等のＳＰＳ本来の性質が損なわれることとなり望ましくない。また、（Ａ）成分が９９質量％を超えると靱性が低下することとなり望ましくない。
【００１７】
本発明で使用する（Ｃ）成分の酸化マグネシウム、アルミナ１水和物及びタルクから選択される少なくとも１種は、（Ａ）成分と（Ｂ）成分との合計量１００質量部に対して５〜４０質量部、好ましくは１０〜３０質量部である。（Ｃ）成分が５質量部より少ないと耐トラッキング性が低下することとなり、また４０質量部を超えると流動性や機械的特性の低下、及び成形体における外観不良などの問題が生じることとなり望ましくない。
【００１８】
本発明で使用する（Ｄ）成分の難燃剤は、（Ａ）成分と（Ｂ）成分との合計量１００質量部に対して５〜３０質量部、好ましくは１０〜２５質量部である。（Ｄ）成分が５質量部より少ないと難燃性が低下することとなり、また３０質量部を超えると、流動性や機械的特性の低下、及び成形体における外観不良などの問題が発生するおそれがあり望ましくない。
【００１９】
本発明で使用する（Ｅ）成分の難燃助剤は、（Ａ）成分と（Ｂ）成分との合計量１００質量部に対して１〜１０質量部、好ましくは２〜７質量部である。（Ｅ）成分が１質量部より少ないと（Ｄ）成分である難燃剤との相乗効果による難燃効果が小さく、また、１０質量部を超えると、流動性や機械的特性の低下、及び成形体における外観不良などの問題が発生することがあり望ましくない。
【００２０】
本発明で使用する（Ｆ）成分の繊維強化材は、（Ａ）成分と（Ｂ）成分との合計量１００質量部に対して２０〜２００質量部、好ましくは３０〜１５０質量部である。（Ｆ）成分が２０質量部より少ないと、樹脂組成物の機械的特性や耐熱性などの向上効果が充分に発揮されず、また、２００質量部を超えると、樹脂組成物の成形性や外観不良などが低下する原因となる。
【００２１】
本発明の難燃性スチレン系樹脂組成物には、上記の（Ａ）〜（Ｆ）配合成分に加えて、ヒンダードフェノール系化合物、３価の有機リン系化合物及びチオエーテル化合物等の酸化防止剤を添加することが、機械的強度や耐熱性の向上の点から好ましい。
ヒンダードフェノール系化合物としては、２，６−ジ−ｔ−４−メチルフェノール（ＢＨＴ）、２，６−ジ−ｔ−４−エチルフェノール（ノクラック  Ｍ−１７）、２，６−ジ−ｔ−４−フェニルフェノール（ノクライザー  ＮＳ−２６０）、２，２’−メチレンビス（４−メチル−６−ｔ−ブチルフェノール）（Ｓｕｍｉｌｉｚｅｒ  ＭＤＰ−Ｓ、ノクラック  ＮＳ−６）、２，２’−メチレンビス（４−エチル−６−ｔ−ブチルフェノール）（ノクラック  ＮＳ−５）、２，２’−メチレンビス（４−エチル−６−ｎ−ノニルフェノール）（ノクライザー  ＮＳ−９０）、４，４’−ブチリデンビス（３−メチル−６−ｔ−ブチルフェノール）（Ｓｕｍｉｌｉｚｅｒ  ＢＢＭ−Ｓ、ノクラック  ＮＳ−３０、Ａｄｅｋａｓｔａｂ  ＡＯ−４０）、４，４’−チオビス（３−メチル−６−ｔ−ブチルフェノール）（Ｓｕｍｉｌｉｚｅｒ  ＷＸ−Ｒ、ノクラック  ３００）、１，１，３−トリス（５−ｔ−ブチル−４−ヒドロキシ−２−メチルフェニル）ブタン（Ａｄｅｋａｓｔａｂ  ＡＯ−３０）、２−ｔ−ブチル−６−（３−ｔ−ブチル−２−ヒドロキシ−５−メチルベンジル）−４−メチルフェニルアクリレート（Ｓｕｍｉｌｉｚｅｒ  ＧＭ）、２−［１−（２−ヒドロキシ−３，５−ジ−ｔ−ペンチルフェニル）エチル］−４，６−ジ−ｔ−ペンチルフェニルアクリレート（Ｓｕｍｉｌｉｚｅｒ  ＧＳ）、ｎ−オクタデシル−３−（３，５−ジ−ｔ−４−ヒドロキシフェニル）プロピオネート（ＩＲＧＡＮＯＸ  １０７６、Ａｄｅｋａｓｔａｂ  ＡＯ−５０、Ｓｕｍｉｌｉｚｅｒ  ＢＰ−７６）、３，５−ジ−ｔ−ブチル−４−ヒドロキシ−ベンジルホスフォネート−ジエチルエステル（ＩＲＧＡＮＯＸ  １２２２）、トリエチレングリコール−ビス［３−（３−ｔ−ブチル−５−メチル−４−ヒドロキシフェニル）プロピオネート］（ＩＲＧＡＮＯＸ  ２４５）、１，６−ヘキサンジオール−ビス［３−（３，５−ジ−ｔ−ブチル−４−ヒドロキシフェニル）プロピオネート］（ＩＲＧＡＮＯＸ  ２４９）、２，２−チオ−ジエチレンビス［３−（３，５−ジ−ｔ−ブチル−４−ヒドロキシフェニル）プロピオネート］（ＩＲＧＡＮＯＸ  １０３５）、Ｎ，Ｎ’−ヘキサメチレンビス（３，５−ジ−ｔ−ブチル−４−ヒドロキシ−ヒドロシンナマミド）（ＩＲＧＡＮＯＸ  １０９８）、３，９−ビス［１，１−ジメチル−２−［β｛（３−ｔ−ブチル−４−ヒドロキシ−５−メチルフェニル）プロピオニルオキシ｝エチル］−２，４，８，１０−テトラオキサスピロ［５，５］ウンデカン（Ｓｕｍｉｌｉｚｅｒ  ＧＡ−８０、Ａｄｅｋａｓｔａｂ  ＡＯ−８０）、Ｎ，Ｎ’−ビス［３−（３，５−ジ−ｔ−ブチル−４−ヒドロキシフェニル）プロピオニル］ヒドラジン（ＩＲＧＡＮＯＸ  ＭＤ１０２４）、ペンタエルスリチル−テトラキス［３−（３，５−ジ−ｔ−ブチル−４−ヒドロキシフェニル）プロピオネート］（ＩＲＧＡＮＯＸ  １０１０、Ａｄｅｋａｓｔａｂ  ＡＯ−６０、Ｓｕｍｉｌｉｚｅｒ  ＢＰ−１０１）、２，４−ビス−（ｎ−オクチルチオ）−６−（４−ヒドロキシ−３，５−ジ−ｔ−ブチルアニリノ）−１，３，５−トリアジン（ＩＲＧＡＮＯＸ  ５６５）、１，３，５−トリメチル−２，４，６−トリス（３，５−ジ−ｔ−ブチル−４−ヒドロキシベンジル）ベンゼン（ＩＲＧＡＮＯＸ  １３３０、Ａｄｅｋａｓｔａｂ  ＡＯ−３３０）、トリス（３，５−ジ−ｔ−ブチル−４−ヒドロキシベンジル）イソシアヌレイト（ＩＲＧＡＮＯＸ  ３１１４、Ａｄｅｋａｓｔａｂ  ＡＯ−２０）及びトリス（４−ｔ−ブチル−２，６−ジメチル−３−ヒドロキシベンジル）イソシアヌレイト（Ｃｙａｎｏｘ  １７９０）が好ましい。
この中で、２−ｔ−ブチル−６−（３−ｔ−ブチル−２−ヒドロキシ−５−メチルベンジル）−４−メチルフェニルアクリレート（Ｓｕｍｉｌｉｚｅｒ  ＧＭ）、２−［１−（２−ヒドロキシ−３，５−ジ−ｔ−ペンチルフェニル）エチル］−４，６−ジ−ｔ−ペンチルフェニルアクリレート（Ｓｕｍｉｌｉｚｅｒ  ＧＳ）、ｎ−オクタデシル−３−（３，５−ジ−ｔ−４−ヒドロキシフェニル）プロピオネート（ＩＲＧＡＮＯＸ  １０７６、Ａｄｅｋａｓｔａｂ  ＡＯ−５０、Ｓｕｍｉｌｉｚｅｒ  ＢＰ−７６）及びペンタエリスリトールテトラキス［３−（３，５−ジ−ｔ−ブチル−４−ヒドロキシフェニル）プロピオネート］（ＩＲＧＡＮＯＸ  １０１０、Ａｄｅｋａｓｔａｂ  ＡＯ−６０、Ｓｕｍｉｌｉｚｅｒ  ＢＰ−１０１）がより好ましい。
なお、「ノクラック」及び「ノクライザー」は大内新興化学工業社製品の商品名、「Ｓｕｍｉｌｉｚｅｒ」は住友化学工業社製品の商品名、「Ａｄｅｋａｓｔａｂ」はＡＤＥＫＡ社製品の商品名、「ＩＲＧＡＮＯＸ」はチバ・スペシャルティ・ケミカルズ社製品の商品名、「Ｃｙａｎｏｘ」はサイテックインダストリー社製品の商品名であり、これらは後述する３価の有機リン化合物及びチオエーテル系化合物においても同様である。
【００２２】
３価の有機リン化合物としては、ジ（ノニルフェニル）ペンタエリスリトールジホスファイト（Ａｄｅｋａｓｔａｂ  ＰＥＰ−４Ｃ）、フェニルビスフェノールＡペンタエリスリトールジホスファイト（Ａｄｅｋａｓｔａｂ  ＰＥＰ−２）、ジステアリルペンタエリスリトールジホスファイト（Ａｄｅｋａｓｔａｂ  ＰＥＰ−８）、ジオクチルペンタエリスリトールジホスファイト、ジラウリルペンタエリスリトールジホスファイト、ジフェニルペンタエリスリトールジホスファイト、ジシクロヘキシルペンタエリスリトールジホスファイト、ビス（２，４−ジ−ｔ−ブチルフェニル）ペンタエリスリトールジホスファイト、（Ａｄｅｋａｓｔａｂ  ＰＥＰ−２４、ＵＬＴＲＡＮＯＸ  ６２６）、ビス（２，６−ジ−ｔ−ブチル−４−メチルフェニル）ペンタエルスリトールジホスファイト（Ａｄｅｋａｓｔａｂ  ＰＥＰ−３６）、ビス（２，４−ジクミルフェニル）ペンタエリスリトールジホスファイト（Ａｄｅｋａｓｔａｂ  ＰＥＰ−４５、Ｄｏｖｅｒｐｈｏｓ  Ｓ−９２２８）、ビス（２，４，６−トリ−ｔ−ブチルフェニル）ペンタエリスリトールジホスファイト、テトラキス（２，４−ジ−ｔ−ブチルフェニル）−４，４'−ビフェニレンホスフォナイト（Ｓａｎｄｓｔａｂ  Ｐ−ＥＰＱ）、テトラキス（２，４−ジ−ｔ−ブチル−５−メチルフェニル）−４，４'−ビフェニレンホスフォナイト（ＧＳＹ−Ｐ１０１）、２，２'−エチリデンビス（４，６−ジ−ｔ−ブチルフェニル）フルオロホスファイト（ＥＴＨＡＮＯＸ  ３９８）、２，２'−メチレンビス（４，６−ジ−ｔ−ブチルフェニル）オクチルホスファイト（Ａｄｅｋａｓｔａｂ  ＨＰ−１０）、９，１０−ジヒドロ−９−オキサ−１０−ホスファフェナントレン−１０−オキシド（ＨＣＡ）、トリス（イソデシル）ホスファイト（Ａｄｅｋａｓｔａｂ  ３０１０）、トリス（トリデシル）ホスファイト（Ａｄｅｋａｓｔａｂ  ３０１３）、フェニルジイソオクチルホスファイト（ＰＤＩＯＤ）、フェニルジイソデシルホスファイト（Ａｄｅｋａｓｔａｂ  ５１７）、フェニルジ（トリデシル）ホスファイト（Ａｄｅｋａｓｔａｂ  ２０１３）、ジフェニルイソオクチルホスファイト（Ａｄｅｋａｓｔａｂ  Ｃ）、ジフェニルイソデシルホスファイト（Ａｄｅｋａｓｔａｂ  １３５Ａ）、ジフェニルトリデシルホスファイト（Ａｄｅｋａｓｔａｂ  １０１３）、トリフェニルホスファイト（Ｓｕｍｉｌｉｚｅｒ  ＴＰＰ−Ｒ）、トリス（２，４−ジ−ｔ−ブチルフェニル）ホスファイト（Ｉｒｇａｆｏｓ  １６８、Ａｄｅｋａｓｔａｂ  ２１１２、Ｓｕｍｉｌｉｚｅｒ  Ｐ−１６）、トリス（モノノリルフェニル）ホスファイト（Ａｄｅｋａｓｔａｂ  １１７８）、トリス（モノ，ジノリルフェニル）ホスファイト（Ａｄｅｋａｓｔａｂ  ３２９Ｋ、Ｓｕｍｉｌｉｚｅｒ  ＴＮＰ）、４，４'−イソプロピリデンジフェノールテトラアルキル（Ｃ12〜Ｃ15）ジホスファイト（Ａｄｅｋａｓｔａｂ  １５００）、４，４'−ブチリデン−ビス（３−メチル−６−ｔ−ブチルフェニル−ジ−トリデシル）ホスファイト（Ａｄｅｋａｓｔａｂ  ＱＬ）及び１，１，３−トリス（２−メチル−４−ジ−トリデシルホスファイト−５−ｔ−ブチルフェニル）ブタン（Ａｄｅｋａｓｔａｂ  ５２２Ａ）が好ましい。
この中で、ビス（２，６−ジ−ｔ−ブチル−４−メチルフェニル）ペンタエリスリトールジホスファイト（Ａｄｅｋａｓｔａｂ  ＰＥＰ−３６）、ビス（２，４−ジクミルフェニル）ペンタエリスリトールジホスファイト（Ａｄｅｋａｓｔａｂ  ＰＥＰ−４５、Ｄｏｖｅｒｐｈｏｓ  Ｓ−９２２８）、ビス（２，４，６−トリ−ｔ−ブチルフェニル）ペンタエリスリトールジホスファイト、テトラキス（２，４−ジ−ｔ−ブチルフェニル）−４，４’−ビフェニレンホスフォナイト（Ｓａｎｄｓｔａｂ  Ｐ−ＥＰＱ）及びテトラキス（２，４−ジ−ｔ−ブチル−５−メチルフェニル）−４，４’−ビフェニレンホスフォナイト（ＧＳＹ−Ｐ１０１）がより好ましい。
なお、「ＵＬＴＲＡＮＯＸ」はＧＥ社製品の商品名、「Ｓａｎｄｓｔａｂ」」はクラリアント社製品の商品名、「ＥＴＨＡＮＯＸ」はエチル社製品の商品名、「Ｉｒｇａｆｏｓ」はチバ・スペシャルティ・ケミカルズ社製品の商品名、「Ｄｏｖｅｒｐｈｏｓ」はドーヴァーケミカル社製品の商品名、「ＧＳＹ」はエーピーアイコーポレーション社製の商品名である。
【００２３】
チオエーテル系化合物としては、ジラウリル  ３，３'−チオジプロピオネート（Ｓｕｍｉｌｉｚｅｒ  ＴＰＬ−Ｒ、ノクラック  ３００）、ジトリデシル  ３，３'−チオジプロピオネート（Ｓｕｍｉｌｉｚｅｒ  ＴＬ）、ジミリスチル  ３，３'−チオジプロピオネート（Ｓｕｍｉｌｉｚｅｒ  ＴＰＭ）、ジステアリル  ３，３'−チオジプロピオネート（Ｓｕｍｉｌｉｚｅｒ  ＴＰＳ）、ジステアリル  ３，３’−メチル−３，３’−チオジプロピオネート、ビス［２−メチル−４−（３−ｎ−アルキル（Ｃ12又はＣ14）チオプロピオニルオキシ）−５−ｔ−ブチルフェニル］サルファイド（（Ａｄｅｋａｓｔａｂ  ＡＯ−５０３Ａ）、テトラキス［メチレン−３−（ヘキシルチオ）プロピオネート］メタン、テトラキス［メチレン−３−（ドデシルチオ）プロピオネート］メタン（Ｓｕｍｉｌｉｚｅｒ  ＴＰ−Ｄ、Ａｄｅｋａｓｔａｂ  ＡＯ−４１２Ｓ）、テトラキス［メチレン−３−（オクタデシルチオ）プロピオネート］メタン、２−メルカプトベンゾイミダゾール（Ｓｕｍｉｌｉｚｅｒ  ＭＢ、ノクラック  ＭＢ）及び２−メルカプトメチルベンゾイミダゾール（ノクラック  ＭＭＢ）が好ましい。この中で、テトラキス［メチレン−３−（ドデシルチオ）プロピオネート］メタン（Ｓｕｍｉｌｉｚｅｒ  ＴＰ−Ｄ、Ａｄｅｋａｓｔａｂ  ＡＯ−４１２Ｓ）がより好ましい。これらの酸化防止剤は単独で使用しても二種以上を組み合わせて使用してもよく、その配合量は、（Ａ）成分と（Ｂ）成分との合計量１００質量部に対して０．０１〜５質量部が好ましい。
【００２４】
本発明の難燃性スチレン系樹脂組成物には、上記の（Ａ）〜（Ｆ）配合成分に加えて、更に、酸変性したポリフェニレンエーテル樹脂を添加することが、機械的強度や耐熱性の向上の点から好ましい。
酸変性されるポリフェニレンエーテルとしては、特に限定されず、公知の化合物を用いれば良く、例えば、米国特許３，３０６，８７４号、同３，３０６，８７５号、同３，２５７，３５７号及び同３，２５７，３５８号各明細書で挙げられたものを用いることができる。具体的なポリフェニレンエーテルとしては、通常、銅アミン錯体、一種又はそれ以上の二箇所もしくは三箇所置換フェノ−ルの存在下で、ホモポリマー又はコポリマーを生成する酸化カップリング反応によって調製されたものを用いることができる。ここで、銅アミン錯体は第一、第二及び又は第三アミンから誘導される銅アミン錯体を使用できる。適切なポリフェニレンエーテルの例としては、ポリ（２，３−ジメチル−６−エチル−１，４−フェニレンエーテル）、ポリ（２−メチル−６−クロロメチル−１，４−フェニレンエーテル）、ポリ（２−メチル−６−ヒドロキシエチル−１，４−フェニレンエーテル）、ポリ（２−メチル−６−ｎ−ブチル−１，４−フェニレンエーテル）、ポリ（２−エチル−６−イソプロピル−１，４−フェニレンエーテル）、ポリ（２−エチル−６−ｎ−プロピル−１，４−フェニレンエーテル）、ポリ（２，３，６−トリメチル−１，４−フェニレンエーテル）、ポリ（２−（４’−メチルフェニル）−１，４−フェニレンエーテル）、ポリ（２−ブロモ−６−フェニル−１，４−フェニレンエーテル）、ポリ（２−メチル−６−フェニル−１，４−フェニレンエーテル）、ポリ（２−フェニル−１，４−フェニレンエーテル）、ポリ（２−クロロ−１，４−フェニレンエーテル）、ポリ（２−メチル−１，４−フェニレンエーテル）、ポリ（２−クロロ−６−エチル−１，４−フェニレンエーテル）、ポリ（２−クロロ−６−ブロモ−１，４−フェニレンエーテル）、ポリ（２，６−ジ−ｎ−プロピル−１，４−フェニレンエーテル）、ポリ（２−メチル−６−イソプロピル−１，４−フェニレンエーテル）、ポリ（２−クロロ−６−メチル−１，４−フェニレンエーテル）、ポリ（２−メチル−６−エチル−１，４−フェニレンエーテル）、ポリ（２，６−ジブロモ−１，４−フェニレンエーテル）、ポリ（２，６−ジクロロ−１，４−フェニレンエーテル）、ポリ（２，６−ジエチル−１，４−フェニレンエーテル）、ポリ（２，６−ジメチル−１，４−フェニレンエーテル）等が挙げられる。例えば前記ホモポリマ−の調製に使用されるようなフェノ−ル化合物の二種又はそれ以上から誘導される共重合体などの共重合体も適切である。更に例えばポリスチレン等のビニル芳香族化合物と前述のポリフェニレンエーテルとのグラフト共重合体及びブロック共重合体が挙げられる。これらのうち特に好ましくはポリ（２，６−ジメチル−１，４−フェニレンエーテル）が用いられる。酸変性したポリフェニレンエーテルとしては、フマル酸変性ポリフェニレンエーテル、マレイン酸変性ポリフェニレンエーテルが特に好ましく用いられる。これらの酸変性したポリフェニレンエーテル樹脂の配合量は、（Ａ）成分と（Ｂ）成分との合計量１００質量部に対して０．０１〜１５質量部が好ましい。
【００２５】
本発明の難燃性スチレン系樹脂組成物には、更にハイドロタルサイト系化合物を（Ａ）成分と（Ｂ）成分との合計量１００質量部に対して３質量部まで添加することができる。ここで、ハイドロタルサイト系化合物とは、ハイドロタルサイトおよびハイドロタルサイト類化合物を包含する。ハイドロタルサイトとは、式：Ｍｇ6Ａｌ2（ＯＨ）16ＣＯ3・４Ｈ2Ｏ（Ｍｇ、Ａｌは、それぞれ２価、３価である）で表される層状の結晶構造を有する層状複水酸化物であり、ハイドロタルサイト類化合物とは、２価のＭｇおよび３価のＡｌを含むハイドロタルサイトと同様の層状結晶構造を有する化合物である。これらのハイドロタルサイト系化合物を添加することにより、成形加工性及び熱安定性を高めることができる。但し、ハイドロタルサイト系化合物が３質量部を超えると、前述したようにハイドロタルサイト系化合物から脱水する水分の影響により、耐熱性や耐熱水性に悪影響を与えるので望ましくない。
【００２６】
本発明の難燃性スチレン系樹脂組成物には、核剤を配合することにより耐熱性を向上することができる。核剤としては、アルミニウムジ（ｐ−ｔ−ブチルベンゾエート）をはじめとするカルボン酸の金属塩、メチレンビス（２，４−ジ−ｔ−ブチルフェノール）アシッドホスフェートナトリウムをはじめとするリン酸の金属塩、タルク、フタロシアニン誘導体等、公知のものから任意に選択して用いることができる。具体的な商品名としては、ＡＤＥＫＡ社製のＡｄｅｋａｓｔａｂ  ＮＡ−１０、Ａｄｅｋａｓｔａｂ  ＮＡ−１１、Ａｄｅｋａｓｔａｂ  ＮＡ−２１、Ａｄｅｋａｓｔａｂ  ＮＡ−３０、Ａｄｅｋａｓｔａｂ  ＮＡ−３５、大日本インキ社製のＰＴＢＢＡ−ＡＬ等が挙げられる。なお、これらの核剤は一種のみを単独で又は二種以上を組み合わせて用いることができる。核剤の配合量は、（Ａ）成分と（Ｂ）成分との合計量１００質量部に対して０．０１〜５質量部が好ましい。
【００２７】
本発明の難燃性スチレン系樹脂組成物には、更に、前記（Ｃ）成分、（Ｅ）成分及び（Ｆ）成分以外の無機充填材を配合することができる。これらの無機充填材としては、例えば、タルク、カーボンブラック、グラファィト、二酸化チタン、シリカ、マイカ、炭酸カルシウム、硫酸カルシウム、炭酸バリウム、炭酸マグネシウム、硫酸マグネシウム、硫酸バリウム、オキシサルフェート、酸化スズ、アルミナ、カオリン、炭化ケイ素、金属粉末、ガラスパウダー、ガラスフレーク、ガラスビーズ等の粒状、粉状充填材が挙げられる。
【００２８】
本発明の難燃性スチレン系樹脂組成物には、本発明の効果を損なわない範囲で、紫外線吸収剤、耐熱安定剤、耐光（耐候）剤、滑剤、離型剤、結晶化促進剤、染料及び顔料を含む着色剤などを配合することができる。
【００２９】
本発明の難燃性スチレン系樹脂組成物の調製方法については特に制限はなく公知の方法により調製することができる。例えば、上記成分を常温で混合、あるいは溶融混練など様々な方法でブレンドすればよく、その方法は特に制限はされない。これらの混合・混練方法の中でも二軸押出機を用いた溶融混練が好ましく用いられる。二軸押出機を用いた溶融混練においては、用いるＳＰＳの融点以上、３５０℃未満での混練が好ましい。混練温度を用いるＳＰＳの融点以上とすることにより、ＳＰＳの粘度が高くなりすぎることがないため、生産性が低下することがない。また、３５０℃未満とすることにより、ＳＰＳが熱分解するおそれがない。
【００３０】
本発明の樹脂組成物を用いた成形方法についても特に制限はなく、射出成形、押出成形等公知の方法により成形することができる。射出成形のときの成形温度は、用いるＳＰＳの融点以上、３５０℃未満が好ましい。成形温度を用いるＳＰＳの融点以上とすることにより、流動性が低下するおそれがなく、３５０℃未満とすることにより、ＳＰＳが熱分解するおそれがない。また金型温度としては、４０〜２００℃が好ましく、５０〜１８０℃が更に好ましい。金型温度を４０℃以上とすることにより、ＳＰＳが十分結晶化し、ＳＰＳの特徴が十分発揮される。また２００℃以下とすることにより、離型時の剛性が低下することがないため、エジェクター割れや変形が発生するおそれがない。
【実施例】
【００３１】
以下に本発明の実施例を挙げてさらに詳細に説明するが、本発明はこれらの実施例に限定されるものではない。
製造例１（フマル酸変性ポリフェニレンエーテルの製造）
ポリフェニレンエーテル（固有粘度０．４５デシリットル／ｇ、クロロホルム中、２５℃）１ｋｇ、フマル酸３０ｇ、ラジカル発生剤として２，３−ジメチル−２，３−ジフェニルブタン（日本油脂社製、ノフマーＢＣ）２０ｇをドライブレンドし、３０ｍｍ二軸押出機を用いてスクリュー回転数２００ｒｐｍ、設定温度３００℃で溶融混練を行った。この時樹脂温度は約３３１℃であった。ストランドを冷却後ペレット化し、フマル酸変性ポリフェニレンエーテルを得た。変性率測定のため、得られた変性ポリフェニレンエーテル１ｇをエチルベンゼンに溶解後、メタノールに再沈し、回収したポリマーをメタノールでソックスレー抽出し、乾燥後ＩＲスペクトルのカルボニル吸収の強度及び滴定により変性率を求めた。この時、変性率は１．４５質量％であった。
【００３２】
実施例１〜５及び比較例１〜５
配合成分として下記のものを用いた。
（Ａ）ＳＰＳ
ＳＰＳ：ホモシンジオタクチックポリスチレン（出光興産株式会社製、ザレック１３０ＺＣ）、ラセミペンタッドタクティシティートが９８％、ＭＦＲが１３ｇ／１０分（温度３００℃、荷重１．２Ｋｇｆ）
（Ｂ）ＳＥＢＳ：スチレン−エチレン−ブチレン−スチレンブロック共重合体（クラレ株式会社製、ＳＥＰＴＯＮ  ８００６：スチレン量３０％）
（Ｃ）成分
（１）酸化マグネシウム：神島化学工業株式会社製、スターマグ  ＰＳＦ−１５０
（２）アルミナ１水和物：神島化学工業株式会社製、ベーマイト
（３）タルク：日本タルク株式会社製、ＭＳＺ−Ｃ
（Ｄ）難燃剤：臭素化ポリスチレン
１，２−ジ（ペンタブロモフェニル）エタン（アルベマール社製、ＳＡＹＴＥＸ  ８０１０、Ｂｒ含有量８２質量％）
（Ｅ）難燃助剤：三酸化アンチモン（日本精鉱株式会社製、ＰＡＴＯＸ−Ｍ）
（Ｆ）繊維状強化材：ガラス繊維（オーウェンス・コーニング社製、ＪＡ−ＦＴ１６４Ｇ、直径１０μｍ）
その他成分
（１）ＦＡＰＰＥ：製造例１にて製造したフマル酸変性ポリフェニレンエーテル
（２）フェノール系酸化防止剤：ペンタエリスリトールテトラキス［３−（３，５−ジ−ｔ−ブチル−４−ヒドロキシフェニル）プロピオネート］（チバ・スペシャルティ・ケミカルズ社製、ＩＲＧＡＮＯＸ  １０１０）
（３）リン系酸化防止剤：ビス（２，６−ジ−ｔ−ブチル−４−メチルフェニル）ペンタエリスリトールジホスファイト（ＡＤＥＫＡ社製、Ａｄｅｋａｓｔａｂ  ＰＥＰ−３６）
（４）水酸化マグネシウム：神島化学工業株式会社製、マグシーズ  Ｓ−６Ｆ
（５）ハイドロタルサイト：協和化学工業株式会社製、ＤＨＴ−４Ａ（平均結晶粒子径０．４μｍ、比表面積（ＢＥＴ法）１２ｍ2／ｇ）
【００３３】
上記配合成分を表１及び表２に示す割合でドライブレンドした後、二軸押出機を用いシリンダー温度２９０℃で、ガラス繊維をサイドフィードしながら溶融混練を行い、得られたストランドを水槽に通し冷却した後ペレット化し、樹脂組成物を調製した。得られた樹脂組成物を用いて以下の評価を行った。評価結果を表１〜２に示す。
＜評価項目＞
（１）耐熱性：
３５０℃でコンパウンドした材料の引張破断強さを２９０℃でコンパウンドした材料の引張破断強さを基準とした時の保持率（％）で評価した。数値が高いほうが優れている。引張破断強さはＩＳＯ５２７−１，２に準拠して測定した。
（２）耐熱水性：
１２０℃の加圧水中に１０００時間浸漬した後の引張破断強さについて浸漬前を基準とした時の保持率（％）で評価した。数値が高いほうが優れている。引張破断強さはＩＳＯ５２７−１，２に準拠して測定した。
（３）耐トラッキング性：
米国アンダーライターラボラトリー社が定めるＵＬ７４６Ｃに準拠して、湿式比較トラッキング指数（ＣＴＩ）を測定した。
（４）難燃性：
米国アンダーライターラボラトリー社が定めるＵＬ９４垂直燃焼試験に従い、肉厚１．６ｍｍの成形体について燃焼試験を行い、Ｖ−０、Ｖ−１、Ｖ−２、Ｖ−ｏｕｔ（Ｖ−２に満たない難燃性）に分類して評価した。
【００３４】
【表１】
2013010851.tif 000002
【００３５】
【表２】
2013010851.tif 000003
【００３６】
第１表及び第２表から分かるように、水酸化マグネシウム１５質量部を使用した比較例１は、耐熱性、耐熱水性に劣っていることが分かる。また、難燃剤の少ない比較例２及び難燃助剤を添加しない比較例３は、難燃性に劣ることが分かる。そして、本発明（Ｃ）成分の使用量が少ない比較例４及び比較例５では、耐トラッキング性に劣ることが分かる。これに対して、実施例１〜５は、耐熱性、耐熱水性、耐トラッキング性及び難燃性が共に優れていることが分かる。
【産業上の利用可能性】
【００３７】
本発明の難燃性スチレン系樹脂組成物は、耐トラッキング性、耐熱性、耐熱水性及び難燃性に優れ、かつＳＰＳが本来有する良好な成形性、耐薬品性、機械的強度を有するので、高温・高湿度下で高電圧を使用する電気・電子部品及び自動車電装部品等、例えば、トランス・コイルパワーモジュール（含むデバイス）、モータ部品、照明器具、ソケット、コイル、端子台、ボビン、インシュレータ、プラグ、スイッチ、リレー、センサー、ターミナル、コネクタ、ブレーカー、パワーモジュール、トランス、インバーター及びプリント基板などの製造に好適である。